(57)【要約】【課題】簡単に作製することができ、長時間の燃焼が持続し、労力や煩わしさがなく良好な労働環境下で使用でき、また長期保存が可能であり、かつ自然環境を損なわないで肥料として使用可能であること【解決手段】本発明の防霜用焚き付け燃焼ボードは、木質ボードの燃焼助剤含侵物からなるか、木質ボードの燃焼助剤含侵物を複数枚一塊として固定したものである。固定手段が接着剤、逢着又は結束である。バインダーはコーンスターチがよい。接着剤は酢酸ビニル系接着剤がよい。防霜用焚き付け燃焼ボードは包装してもよい。防霜用焚き付け燃焼ボードの製造方法は、木質原料から得られた木質チップを蒸煮して解繊し、木質パルプを得た後、この木質パルプをバインダーで固めて木質ボードを得、ついで、この木質ボードを複数枚一塊として固定した後、該固定木質ボードに燃焼助剤を含侵させる。【選択図】　図１
2004082634.tif 000002
【特許請求の範囲】
【請求項１】
木質ボードの燃焼助剤含侵物からなることを特徴とする防霜用焚き付け燃焼ボード。
【請求項２】
木質ボードの燃焼助剤含侵物を複数枚一塊として固定したことを特徴とする防霜用焚き付け燃焼ボード。
【請求項３】
木質ボードのうち、繊維板は木質パルプをバインダーで固めたものであることを特徴とする請求項１又は請求項２に記載の防霜用焚き付け燃焼ボード。
【請求項４】
バインダーがコーンスターチであることを特徴とする請求項１乃至請求項３のいずれかに記載の防霜用焚き付け燃焼ボード。
【請求項５】
固定手段が接着剤、逢着又は結束のいずれかであることを特徴とする請求項２乃至請求項４のいずれかに記載の防霜用焚き付け燃焼ボード。
【請求項６】
接着剤が酢酸ビニル系接着剤であることを特徴とする請求項２乃至請求項５のいずれかに記載の防霜用焚き付け燃焼ボード。
【請求項７】
請求項１乃至請求項６のいずれかに記載の防霜用焚き付け燃焼ボードが包装されていることを特徴とする防霜用焚き付け燃焼ボード。
【請求項８】
木質原料から得られた木質チップを蒸煮して解繊し、木質パルプを得た後、この木質パルプをバインダーで固めて木質ボードを得、ついで、この木質ボードを複数枚一塊として固定した後、該固定木質ボードに燃焼助剤を含侵させることを特徴とする請求項２乃至請求項６のいずれかに記載の防霜用焚き付け燃焼ボードの製造方法。
【請求項９】
得られた木質ボード間を接着剤で複数枚接着して重層することを特徴とする請求項２乃至請求項６のいずれかに記載の防霜用焚き付け燃焼ボードの製造方法。
【請求項１０】
請求項８又は請求項９に記載の防霜用焚き付け燃焼ボードの製造方法において、得られた防霜用焚き付け燃焼ボードを包装材で包装することを特徴とする防霜用焚き付け燃焼ボードの製造方法。
【発明の詳細な説明】
【０００１】
【発明の属する技術分野】本発明は、防霜用焚き付け燃焼ボード及びその製造方法に関するものであり、更に詳しくは本発明は、簡単に製造でき、長時間の燃焼が持続し、また長期保存が可能であり、自然環境を損なわないばかりか肥料として使用可能であるという優れた防霜用焚き付け燃焼ボード及びその製造方法に関するものである。
【０００２】
【従来の技術】春に、低気圧や前線の通過後、移動性高気圧におおわれると、晴れて風の弱い穏やかな天気となる。夜間にこのような状況になると、地面の熱が奪われ地表付近の気温が下がる、いわゆる放射冷却現象となり、著しいときには地表表面付近の水蒸気が凍り、霜となる。この時期は遅霜あるいは晩霜と呼ばれ、お茶や果樹などの農作物に被害が発生する。このような遅霜対策としては、燃焼法や送風法がある。燃焼法は、具体的には、藁や木材等を燃やして空気の対流による昇温と燃焼による放射熱により上昇気流を発生させ、霜が降りるのが防止される。また近年、木材パルプを利用した焚き付け材が知られており、これは、所定の大きさに切った板状の焚き付け材に灯油を垂らして燃焼させるている。
【０００３】
送風法は、地上７〜８メートル付近には、地表よりも２℃位高い空気の層があるので、この層を利用する方法で、低温時に防霜ファンによってその暖かい空気層に風を当てて害空気を地表表面に送り込み地表の温度を昇温し、霜が降りるのを防止する。
【０００４】
【発明が解決しようとする課題】しかしながら、前述のごとき藁や木材等を燃やす方法は、遅霜対策としては、もっとも好ましいものの一つであるが、これらが燃焼中、ずっと側に付添い藁や木材を補給して燃焼を持続させなければならない点で、労力と煩わしさを伴い昨今の労働環境では採用し難いという問題がある。また焚き付け材を用いる場合には、該焚き付け材に灯油等を垂らして浸透させるために２度手間になるばかりか灯油等が衣服にかかり炎が引火する恐れがある。また燃焼中、基材の反り等で酸素の供給が多くなり、３時間経たないうちに燃えつきてしまう可能性があり、更に灯油を用いる点で灯油独特の臭いがしたり、燃焼後に黒い燃え滓が残るという問題があった。更には廃タイヤ又は古タイヤ等は、長時間燃焼持続性があるものの、燃焼に際し大量の煙や悪臭を発生する点で使用ができないという問題があった。一方、送風法は、設備費が高い上、防霜ファン付近にまで冷気が溜まっている場合にはその効果が期待できないという問題がある。
【０００５】
そこで、本発明者は、上記の問題点について種々検討したところ、木質パルプを使用すると共に燃焼助剤（例えば、パラフィンなど）を使用する点で長期保存を可能とし、また燃焼残滓又は灰は、有害物質を含んでいないので、自然環境を損なうことがないばかりか肥料として使用することができるなど優れた点を見出した。本発明は、この知見に基づいてなされたものである。したがって、本発明が解決しようとする第１の課題は、長時間の燃焼が持続し、また長期保存が可能であり、かつ燃焼残滓又は灰は、自然環境を損なわないで肥料として使用可能であるという防霜用焚き付け燃焼ボードを提供することにある。また本発明が解決しようとする第２の課題は、簡単に作製することができ、長時間の燃焼が持続し、労力や煩わしさがなく良好な労働環境下で使用でき、また長期保存が可能であり、かつ自然環境を損なわないで肥料として使用可能であるという優れた防霜用焚き付け燃焼ボードを提供することにある。
【０００６】
【課題を解決するための手段】
本発明の上記課題は、以下の各発明によってそれぞれ達成される。
【０００７】
（１）木質ボードの燃焼助剤含侵物からなることを特徴とする防霜用焚き付け燃焼ボード。
（２）木質ボードの燃焼助剤含侵物を複数枚一塊として固定したことを特徴とする防霜用焚き付け燃焼ボード。
（３）木質ボードのうち、繊維板は木質パルプをバインダーで固めたものであることを特徴とする前記第１項又は第２項に記載の防霜用焚き付け燃焼ボード。
（４）バインダーがコーンスターチであることを特徴とする前記第１項乃至第３項のいずれかに記載の防霜用焚き付け燃焼ボード。
（５）固定手段が接着剤、逢着又は結束のいずれかであることを特徴とする前記第２項乃至第４項のいずれかに記載の防霜用焚き付け燃焼ボード。
（６）接着剤が酢酸ビニル系接着剤であることを特徴とする前記第２項乃至第５項のいずれかに記載の防霜用焚き付け燃焼ボード。
（７）前記第１項乃至第６項のいずれかに記載の防霜用焚き付け燃焼ボードが包装されていることを特徴とする防霜用焚き付け燃焼ボード。
（８）木質原料から得られた木質チップを蒸煮して解繊し、木質パルプを得た後、この木質パルプをバインダーで固めて木質ボードを得、ついで、この木質ボードを複数枚一塊として固定した後、該固定木質ボードに燃焼助剤を含侵させることを特徴とする前記第２項乃至第６項のいずれかに記載の防霜用焚き付け燃焼ボードの製造方法。
（９）得られた木質ボード間を接着剤で複数枚接着して重層することを特徴とする前記第２項乃至第６項のいずれかに記載の防霜用焚き付け燃焼ボードの製造方法。
（１０）前記第８項又は第９項に記載の防霜用焚き付け燃焼ボードの製造方法において、重層されて得られた防霜用焚き付け燃焼ボードを包装材で包装することを特徴とする防霜用焚き付け燃焼ボードの製造方法。
【０００８】
本発明の第１項記載の防霜用焚き付け燃焼ボードは、木質ボードの燃焼助剤含侵物からなることを特徴とするもので、燃焼助剤含侵物であることにより、燃焼が促進され、燃焼を遮ることがなく、したがって、燃焼が立ち消えすることがない。また燃焼助剤、例えば、パラフィンなどを使用することで揮発することが少ないので、長期保存が可能である。また燃焼後の残滓又は灰は、有害物質を含まないので、自然環境を損なわないばかりか肥料として有効に使用可能であるという優れた効果を奏するものである。本発明の第２項記載の防霜用焚き付け燃焼ボードは、木質ボードの燃焼助剤含侵物を複数枚一塊として固定したことを特徴とするもので、燃焼助剤含侵物であることにより燃焼が促進され、燃焼を遮ることがなく、したがって、燃焼が立ち消えすることがない。また燃焼助剤、例えば、パラフィンなどを使用すれば、揮発することが少ないので、長期保存が可能であり、また接着剤で複数枚重ねて接着しているので、燃焼時間を延長することができ、したがって労力や使用に際し煩わしさがないという優れた効果を奏するものである。更に本発明の防霜用焚き付け燃焼ボードは、燃焼後の残滓又は灰は、有害物質を含まないので、自然環境を損なわないばかりか肥料として有効に使用可能であるという優れた効果を奏するものである。
【０００９】
本発明の第３項記載の防霜用焚き付け燃焼ボードは、木質ボードのうち、繊維板は木質パルプをバインダーで固めたものであることにより、適度の燃焼が継続されると共に、燃焼助剤の燃焼促進効果との相乗的効果により燃焼が立ち消えすることがなく、したがって取扱い易いという優れた効果を奏するものである。また本発明の第４項記載の防霜用焚き付け燃焼ボードは、バインダーがコーンスターチであることにより、自然環境に影響を与えることがない。更に本発明の第５項記載の防霜用焚き付け燃焼ボードは、固定手段が接着剤、逢着又は結束のいずれかにより木質ボードを接着し、逢着し又は結束することにより、燃焼時間が制御され、特に燃焼を緩慢にして長時間燃焼し続けることができる。
【００１０】
本発明の第６項記載の防霜用焚き付け燃焼ボードは、接着剤が酢酸ビニル系接着剤であることにより、燃焼後の残滓又は灰は、有害物質を含まないので、自然環境を損なうことがないという優れた効果を奏するものである。また本発明の第７項記載の防霜用焚き付け燃焼ボードにおいて、前記第１項乃至第６項のいずれかに記載の防霜用焚き付け燃焼ボードが包装されていることにより、着火が容易であると共に、使用時の持ち歩き等において手が汚れない。
【００１１】
本発明の第８項記載の防霜用焚き付け燃焼ボードの製造方法は、木質原料から得られた木質チップを蒸煮して解繊し、木質パルプを得た後、この木質パルプをバインダーで固めて木質ボードを得、ついで、この木質ボードを複数枚一塊として固定した後、該固定木質ボードに燃焼助剤を含侵させることを特徴とする請求項２乃至請求項６のいずれかに記載の防霜用焚き付け燃焼ボードの製造方法であることにより、簡単に作製することができ、また得られた防霜用焚き付け燃焼ボードは、長期保存が可能であり、また燃焼時間を延長することができ、更に本発明の防霜用焚き付け燃焼ボードは、燃焼残滓又は灰は、有害物質を含まないので、自然環境を損なわないばかりか肥料として有効に使用可能であるという優れた効果を奏するものである。
【００１２】
また本発明の第９項記載の防霜用焚き付け燃焼ボードの製造方法は、得られた木質ボード間を接着剤で複数枚接着して重層することを特徴とする前記第２項乃至第６項のいずれかに記載の防霜用焚き付け燃焼ボードの製造方法であることにより、簡単に作製することができ、また得られた防霜用焚き付け燃焼ボードは、長期保存が可能であり、また燃焼時間をよりいっそう延長することができ、更に本発明の防霜用焚き付け燃焼ボードは、燃焼残滓又は灰は、有害物質を含まないので、自然環境を損なわないばかりか肥料として有効に使用可能であるという優れた効果を奏するものである。本発明の第１０項記載の防霜用焚き付け燃焼ボードの製造方法は、前記第８項又は第９項に記載の防霜用焚き付け燃焼ボードの製造方法において、得られた防霜用焚き付け燃焼ボードを包装材で包装することにより、着火が容易であると共に、使用時の持ち歩き等において手が汚れないという優れた効果を奏するものである。
【００１３】
【発明の実施の形態】以下に、本発明の実施の形態について、更に詳しく説明するが、本発明は、これに限定されるものではない。
【００１４】
本発明の第１項記載の防霜用焚き付け燃焼ボードは、木質ボードの燃焼助剤含侵物からなることを特徴とするもので、木質パルプは木質原料から得られるが、木質原料としては、通常、木材が用いられるが、経済性を考慮すると、リサイクル木材から得られた木質チップが好ましく、リサイクル材としては、例えば、林地残廃材、小径木材、合板工場残廃材、製紙未利用低質チップ、建築解体材、製材端材（製材の切れ片）、皮つき木材、古紙、オガクズ等が挙げられ、好ましくは林地残廃材、小径木材、合板工場残廃材、製紙未利用低質チップ、建築解体材、製材端材（製材の切れ片）、皮つき木材である。皮つき木材からは皮つきチップを得る。本発明では、木質原料から得られた木質チップを用いて木質ボードを生産する。この木質ボードとしては、繊維板やパーチクルボードが挙げられ、更にこの繊維板としては、ハードボード、ＭＤＦ（ハードボードとインシュレーションボードとの中間のもの）、インシュレーションボードがあり、好ましくは、インシュレーションボードである。このインシュレーションボードは、木質チップを蒸煮し解繊して得られる繊維質パルプ、いわゆる平均長さ１ｍｍ〜３０ｍｍの木質パルプを固めて板状としたものである。
【００１５】
本発明に用いられるインシュレーションボードは木質パルプをバインダーで固めることが好ましく、このバインダーとしては、ポリビニルアルコール、アクリルアマイド、フェノールレジン等の合成樹脂、でんぷん糊剤、セルロース系糊剤等の天然糊剤が挙げられるが、これらに限定されるものではない。でんぷん糊剤としては、特にコーンスターチが好ましい。また本発明に用いられる燃焼助剤としては、天然パラフィン、合成パラフィンのいずれでもよい。更にパラフィンの代わりにアルコール類、特に高級アルコール、油脂類等を用いてもよい。
【００１６】
本発明の前記第２項に記載の防霜用焚き付け燃焼ボードは、木質ボードの燃焼助剤含侵物を複数枚一塊として固定したことを特徴とする。本発明に用いられる接着剤としては、ボード接着剤が好ましく、具体的には、天然樹脂系接着剤又は合成樹脂系接着剤が挙げられるが、例えば、天然樹脂系接着剤では、にかわ、カゼインが挙げられ、また合成樹脂系接着剤としては、ポリビニルアルコール系接着剤、酢酸ビニル系接着剤、エーテル系接着剤、アクリルアマイド系接着剤、ユリア樹脂系接着剤、メラミン樹脂系接着剤、フェノール樹脂系接着剤、レゾルシノール樹脂系接着剤、合成ゴム系接着剤、エポキシ樹脂系接着剤、水性ビニルウレタン系接着剤等が挙げられ、好ましくは、ポリビニルアルコール系接着剤、酢酸ビニル系接着剤、エーテル系接着剤、アクリルアマイド系接着剤、フェノール樹脂系接着剤等が挙げられる。更に好ましくは酢酸ビニル系接着剤である。本発明では、木質ボードを複数枚一塊にして固定する場合、その固定手段が接着剤、逢着又は結束のいずれかであることが好ましく、固定手段が接着剤である場合には、前述の接着剤が用いられる。また逢着又は結束は、適宜糸で縫ったり、紐で縛る如く普通の方法でよい。
【００１７】
本発明では、前記第１項乃至第６項のいずれかに記載の防霜用焚き付け燃焼ボードが包装されていることが好ましい。包装の仕方は、特に限定されるものではないが、着火が容易に行われるような包装方法がよく、例えば、包装紙の中央に該焚き付け燃焼ボードを置き、両側の紙で覆う用にして包むことが好ましく、いわゆるキャラメルの包装と同様にするのが好ましい。
【００１８】
本発明の前記第１項に記載の防霜用焚き付け燃焼ボードの製造方法は、木質原料から得られた木質チップを蒸煮して解繊し、木質パルプを得た後、この木質パルプをバインダーで固めて木質ボードを得、ついで、この木質ボードに燃焼助剤を含侵させて製造する。このようにして製造された木質ボードは、このまま燃焼させることにより防霜対策に使用される。例えば、この木質ボードを焚き火をすときのように複数枚組んで燃焼させるのが好ましい。また本発明の前記第２項乃至第６項のいずれかに記載の防霜用焚き付け燃焼ボードの製造方法は、木質原料から得られた木質チップを蒸煮して解繊し、木質パルプを得た後、この木質パルプをバインダーで固めて木質ボードを得、ついで、この木質ボードを複数枚一塊として固定した後、該固定木質ボードに燃焼助剤を含侵させる。即ち本発明の防霜用焚き付け燃焼ボードの製造方法は、木質原料のうち、リサイクル材から得られた木質チップを蒸煮し解繊して、１〜３０ｍｍのパルプの木質パルプを得た後、この木質パルプをバインダーで固めて木質ボードを得、ついで、この木質ボードを複数枚接着（縫い合わせ）又は結束又は逢着して一塊として固定した後、燃焼助剤を含侵させて製品とする。この際、木質ボードの一枚一枚に燃焼助剤を含浸させ、このように燃焼助剤を含侵させて得られた木質ボードを複数枚接着（縫い合わせ）又は結束又は逢着して一塊として固定して製品とすることもできる。
【００１９】
本発明において、燃焼助長剤を含侵させる場合、木質ボードを複数枚一塊として固定した後、これの一部又は全体に燃焼助剤を含侵させてもよい。好ましくは木質ボードの塊の外部表面の全部分に含浸させるのがよい。燃焼助剤の含侵は、燃焼助剤を融解して液状とした後、この燃焼助剤中に浸漬するのがよい。浸漬時間は、十分含侵される時間でよく、例えば、１秒〜１分が好ましい。
【００２０】
また本発明の防霜用焚き付け燃焼ボードの燃焼時間は、木質ボードの大きさ又は厚み又はその枚数により任意に決定することができるものであり、防霜に合わせた大きさ又は厚みにすることができ、特に木質ボードの厚みは、１ｍｍ〜２５ｍｍの範囲で適宜選択することができる。好ましくは大きさ、長さ等は、大きい方がよく、また長い方がよい。更には、防霜用焚き付け燃焼ボードの形状もまた必要に応じた任意の形状でよい。例えば、立方体、四角柱、円柱状、三角柱、五角柱、六角柱等任意でよい。本発明では、防霜用焚き付け燃焼ボードは、包装することが好ましい。包装の仕方は任意であるが、着火し易いような包装方法が好ましく、例えば、キャラメルの包装と同様の包装が好ましい。
【００２１】
更に本発明を図面を用いて更に詳しく説明するが、本発明は、この例によって限定されるものではない。図１は、本発明の防霜用焚き付け燃焼ボードの一例を示す斜視図である。図２は、本発明の防霜用焚き付け燃焼ボードの形状を示す斜視図である。図３は、本発明の防霜用焚き付け燃焼ボードの包装を示す斜視図である。図１において、本発明の防霜用焚き付け燃焼ボード１０は、２０ｍｍの厚みのインシュレーションボード１を５枚接着剤３でそれぞれ接着して重層したものである。この重層物は、更に燃焼助剤２を含侵させることにより防霜用焚き付け燃焼ボード１０の燃焼を促進し、火の立ち消えを防止することができる。また接着剤で各ボード１を接着していることにより、燃焼時間を制御でき、２時間以上、好ましくは３時間乃至４時間以上という長時間で燃焼させることができる。この場合の燃焼形態は、防霜用焚き付け燃焼ボード１０の隅の着火し易い場所に火を付けると、炎を挙げて燃えるが、時間が経つと炎は小さくなり、オキ（真っ赤になっている火種）の状態で２時間以上燃え続けることができる。このように、着火された防霜用焚き付け燃焼ボードは、炎を挙げて燃えるが、４０分〜１時間くらい経つと炎は消え、真っ赤になっている火種のためその上では温まった上昇気流が起こり霜の降りるのを防止することができる。本発明の防霜用焚き付け燃焼ボード１０の形状は、図１に示されるものの他、図２に示される形状であってもよい。図２において、図２のａは四角柱であり、図２のｂでは、円柱であり、また図２のｃでは、六角柱でできている。また図３では、防霜用焚き付け燃焼ボード１０が包装されており、このまま包装紙の上から火を付けて燃焼させる。本発明の防霜用焚き付け燃焼ボード１０は、包装してもしなくても長期間の保存ができるが、包装したものの方が、取扱い上、手を汚すことなく運搬・配置等を行うことができる。
【００２２】
【実施例】本発明の防霜用焚き付け燃焼ボードの製造方法について、インシュレーションボードを用いた例を説明する。
【００２３】
〔製造例〕インシュレーションボードの製造：建築解体材をチップ蒸煮温度１８０℃で４分間蒸煮し、フリーネス（パルプの粗さ）１５〜１８秒とし、パルプ濃度２〜３のものを１〜２％に調整した後、これにコーンスターチを４％添加する。ついで、長網式フォーミングマシーンでパルプマット状に抄造し、抄速７ｍ／分でロールプレスで水分を７０％とし、更にプレスしてマット水分５０％まで除去し、その後温度１５０℃で０．３ｍ／分（６０ｍ）で乾燥することによりインシュレーションボードを得た。インシュレーションボードの厚みは、２０ｍｍで、比重０．２５であった。
【００２４】
〔実施例１〕製造例で製造した厚み２０ｍｍのインシュレーションボードを２０×３０ｃｍの大きさにカットし、ついで酢酸ビニル系接着剤で５枚貼り合わせた。８０℃のパラフィン融解液に、前記で得られた貼り合わせたボードを３秒間浸した後、取り出し、これを袋詰めにし、６個１箱で梱包した。本発明の防霜用焚き付け燃焼ボードを春の遅霜の降りる時期に、２ｍ間隔に置いて燃やして試験したところ、該ボードを燃やしたところには、霜が降りていなかったが、該ボードの置いてない場所には、霜が降りて白くなっていた。また燃焼時間は、約３時間５０分であった。なお、接着剤としてフェノール樹脂系接着剤を用いても同様に優れた効果を奏するものであった。
【００２５】
〔実施例２〕製造例で製造した厚み２０ｍｍのインシュレーションボードを２０×３０ｃｍの大きさにカットし、ついでカットしたボードを５枚麻糸で縫い合わせた。８０℃のパラフィン融解液に、前記で得られた逢着したボードの束を４秒間浸した後、取り出し、これを袋詰めにし、６個１箱で梱包した。本発明の防霜用焚き付け燃焼ボードを春の遅霜の降りる時期に、２ｍ間隔に置いて燃やして試験したところ、該ボードを燃やしたところには、霜が降りていなかったが、該ボードの置いてない場所には、霜が降りて白くなっていた。また燃焼時間は、約３時間１０分であった。
【００２６】
〔実施例３〕製造例で製造した厚み２０ｍｍのインシュレーションボードを２０×３０ｃｍの大きさにカットし、ついでカットしたボードを６枚麻紐で十文字に縛った。８０℃のパラフィン融解液に、前記で得られた結束したボードの束を３秒間浸した後、取り出し、これを袋詰めにし、６個１箱で梱包した。本発明の防霜用焚き付け燃焼ボードを春の遅霜の降りる時期に、２ｍ間隔に置いて燃やして試験したところ、該ボードを燃やしたところには、霜が降りていなかったが、該ボードの置いてない場所には、霜が降りて白くなっていた。また燃焼時間は、約３時間２０分であった。
【００２７】
〔実施例４〕比重０．９５で、厚み５ｍｍのハードボードを１０×５０ｃｍの大きさにカットした後、得られた本発明の防霜用焚き付け燃焼ボードを８０℃のパラフィン融解液に、３秒間浸した後、取り出し、これを１５枚束ねて袋詰めにした。使用に際し、春の遅霜の降りる時期に、前記燃焼ボードを２ｍ間隔に配置し燃焼して試験したところ、該ボードを燃やしたところには、霜が降りていなかったが、該ボードの置いてない場所には、霜が降りて白くなっていた。また燃焼時間は、約２時間５０分であった。
【００２８】
【発明の効果】本発明の第１項記載の防霜用焚き付け燃焼ボードは、木質ボードの燃焼助剤含侵物からなることを特徴とするもので、燃焼助剤含浸物であるので、燃焼が促進され、燃焼を遮ることがなく、したがって、燃焼が立ち消えすることがない。また燃焼助剤が揮発することがないので、長期保存が可能である。また本発明の第２項記載の防霜用焚き付け燃焼ボードは、木質ボードの燃焼助剤含侵物を複数枚一塊として固定したことを特徴とするもので、燃焼助剤含侵物であることにより燃焼が促進され、燃焼を遮ることがなく、したがって、燃焼が立ち消えすることがない。また燃焼助剤が揮発することがないので、長期保存が可能であり、また接着剤で複数枚重ねて接着しているので、燃焼時間を延長することができ、したがって労力や使用に際し煩わしさがないという優れた効果を奏するものである。更に本発明の防霜用焚き付け燃焼ボードは、燃焼後の残滓又は灰は、有害物質を含まないので、自然環境を損なわないばかりか肥料として有効に使用可能であるという優れた効果を奏するものである。
【００２９】
本発明の第３項記載の防霜用焚き付け燃焼ボードは、木質ボードのうち、繊維板は木質パルプをバインダーで固めたものであることにより、適度の燃焼が継続されると共に、燃焼助剤の燃焼促進効果との相乗的効果により燃焼が立ち消えすることがなく、したがって取扱い易いという優れた効果を奏するものである。また本発明の第４項記載の防霜用焚き付け燃焼ボードは、バインダーがコーンスターチであることにより、自然環境に影響を与えることがない。更に本発明の第５項記載の防霜用焚き付け燃焼ボードは、固定手段が接着剤、逢着又は結束のいずれかにより木質ボードを接着し、逢着し又は結束することにより、燃焼時間が制御され、特に燃焼を緩慢にして長時間燃焼し続けることができる。
【００３０】
本発明の第６項記載の防霜用焚き付け燃焼ボードは、接着剤が酢酸ビニル系接着剤であることにより、燃焼後の残滓又は灰は、有害物質を含まないので、自然環境を損なうことがないという優れた効果を奏するものである。また本発明の第７項記載の防霜用焚き付け燃焼ボードにおいて、前記第１項乃至第６項のいずれかに記載の防霜用焚き付け燃焼ボードが包装されていることにより、着火が容易であると共に、使用時の持ち歩き等において手が汚れない。
【００３１】
本発明の第８項記載の防霜用焚き付け燃焼ボードの製造方法は、木質原料から得られた木質チップを蒸煮して解繊し、木質パルプを得た後、この木質パルプをバインダーで固めて木質ボードを得、ついで、この木質ボードを複数枚一塊として固定した後、該固定木質ボードに燃焼助剤を含侵させることを特徴とする請求項２乃至請求項６のいずれかに記載の防霜用焚き付け燃焼ボードの製造方法であることにより、簡単に作製することができ、また得られた防霜用焚き付け燃焼ボードは、長期保存が可能であり、また燃焼時間を延長することができ、更に本発明の防霜用焚き付け燃焼ボードは、燃焼残滓又は灰は、有害物質を含まないので、自然環境を損なわないばかりか肥料として有効に使用可能であるという優れた効果を奏するものである。
【００３２】
また本発明の第９項記載の防霜用焚き付け燃焼ボードの製造方法は、得られた木質ボード間を接着剤で複数枚接着して重層することを特徴とする前記第２項乃至第６項のいずれかに記載の防霜用焚き付け燃焼ボードの製造方法であることにより、簡単に作製することができ、また得られた防霜用焚き付け燃焼ボードは、長期保存が可能であり、また燃焼時間をよりいっそう延長することができ、更に本発明の防霜用焚き付け燃焼ボードは、燃焼残滓又は灰は、有害物質を含まないので、自然環境を損なわないばかりか肥料として有効に使用可能であるという優れた効果を奏するものである。本発明の第１０項記載の防霜用焚き付け燃焼ボードの製造方法は、前記第８項又は第９項に記載の防霜用焚き付け燃焼ボードの製造方法において、得られた防霜用焚き付け燃焼ボードを包装材で包装することにより、着火が容易であると共に、使用時の持ち歩き等において手が汚れないという優れた効果を奏するものである。
【図面の簡単な説明】
【図１】本発明の防霜用焚き付け燃焼ボードを示す斜視図である。
【図２】本発明の防霜用焚き付け燃焼ボードの形状を示す斜視図である。
【図３】本発明の防霜用焚き付け燃焼ボードの包装を示す斜視図である。
【符号の説明】
１　木質ボード
２　燃焼助剤
３　接着剤
４　包装
５　着火場所
１０　防霜用焚き付け燃焼ボード
【図１】
2004082634.tif 000003
【図２】
2004082634.tif 000004
【図３】
2004082634.tif 000005